МНОГОСЛОЙНОЕ ЦЕННОЕ ИЗДЕЛИЕ

Полезная модель относится к многослойным изделиям, содержащим металлические и защитный слои для защиты от подделки, в частности, к производству многослойных, выполненных из разных материалов металлических изделий защищенных от подделки таких как, например, разменных или коллекционных сборных монет, металлических жетонов, медалей.
Из уровня техники известно многослойное монетовидное изделие, в частности, жетон, содержащий кодирующие элементы в виде слоя люминесцентного вещества, RU 2121285 С1. Кодирующие элементы в данном изделии обеспечивают повышение степени защищенности от подделки.
Известно также многослойное изделие, содержащее, по меньшей мере, один металлический и/или полимерный слой основы и дополнительный слой с кодирующими элементами, отличающееся тем, что дополнительный слой выполнен в виде слоя красящего вещества, который образует двухмерный QR-код и размещен на поверхности многослойного изделия (RU 134483, В32В 15/04 2013).
Наиболее близким является многослойное металлическое изделие, содержащее металл, выбранный из ряда алюминий, титан, тантал, ниобий, с верхним поверхностным слоем, подвергнутым электрохимической обработке (RU 99379 В32В 15/00, 2010).
Недостатком является низкая степень защищенности, который устраняется в заявленной полезной модели за счет использования заключенного в прозрачную оболочку люминофора, который внесен в покрытие при гальванизации изделия.
Технический результат - повышение степени защищенности достигается тем, что многослойное ценное изделие, содержит основу из сплава железа, на поверхности которой гальваническим покрытием нанесен слой металла с люминесцентным защитным элементом, выполненный из маркирующего люминофора, покрытого защитной капсулой, оболочка которой выполнена прозрачной с возможностью пропускать волны оптического спектра.
Оболочка пропускает волны, находящиеся как в оптически видимой части спектра, так и находящиеся в оптически невидимой части спектра.
В качестве металла покрытия может быть использован никель, серебро, латунь, медь.
Сущность полезной модели поясняется примерами.
Пример 1
2
2
2
2
В ванну заливают электролит типа Уоттса, состоящий из двухвалентного сульфата никеля, двухвалентного хлористого никеля и кислоты борной. Жетон из, например, сплава железа, погружают с помощью штанг - держателей в ванну для нанесения гальванического металлического покрытия из никеля, снабженную анодами из химически чистого никеля, в которую залит сульфатный электролит с инертным по отношению к электролиту маркирующим люминофором (не органическое химическое соединение, например - YOS:Yb,Er; YOS:Tb; ZnS:Cu-электролюминофор), покрытым оболочкой в виде защитной капсулы, и «заращивают» поверхность при непрерывном перемешивании электролита со скоростью 650 об/мин, а осаждение ведут при температуре электролита 70°С и плотности тока необходимой для проведения процесса.
В качестве защитной оболочки наносят оксид алюминия оптически и/или физически прозрачный, с возможностью пропускать волны, находящиеся в оптически видимом и/или невидимом спектре (в другом примере - оксид титана) в вакууме с помощью процесса ALD (АСО - атомнослоевого осаждения).
2
2
2
2
2
2
2
2
(в различных примерах использовали электролюминофор и/или стоксовый люминофор и/или антистоксовый люминофор, например - ZnS:Cu-электролюминофор; YOS:Yb,Er; YOS:Tb). При этом введение возможно как по отдельности из ряда YOS:Yb,Er; YOS:Tb; ZnS:Cu, так и в составе смеси в равных долях.
Пример 2
2
2
2
2
Жетон из, например, сплава железа, погружают с помощью штанг - держателей в ванну для нанесения гальванического металлического покрытия из меди, снабженную анодами из химически чистой меди, в которую залит электролит для нанесения меди (например, цианистый, сернокислый, пирофосфатный) с инертным по отношению к электролиту маркирующим люминофором (не органическое химическое соединение, например - YOS:Yb,Er; YOS:Tb; ZnS:Cu-электролюминофор), покрытым оболочкой в виде защитной капсулы, и «заращивают» поверхность при непрерывном перемешивании электролита со скоростью 650 об/мин, а осаждение ведут при температуре электролита 40°С и плотности тока необходимой для проведения процесса.
В качестве защитной оболочки наносят оптически и/или физически прозрачный, с возможностью пропускать волны, находящиеся в оптически видимом и/или невидимом спектре оксид кремния в вакууме с помощью процесса CVD - химического парофазного осаждения.
2
2
2
2
2
2
2
2
(в различных примерах использовали электролюминофор и/или стоксовый люминофор и/или антистоксовый люминофор - не органическое химическое соединение, например - YOS:Yb,Er; YOS:Tb; ZnS:Cu-электролюминофор). При этом введение возможно как по отдельности из ряда YOS:Yb,Er; YOS:Tb; ZnS:Cu, так и в составе смеси в равных долях.
Пример 3.
2
2
2
2
Значок из, например, сплава железа, погружают с помощью штанг - держателей в ванну для нанесения гальванического металлического покрытия из латуни, снабженную анодами из химически чистой меди и цинка, в которую залит электролит для нанесения латуни (например, цианистый, пирофосфатный, железосинеродистый) с инертным по отношению к электролиту маркирующим люминофором (не органическое химическое соединение, например - YOS:Yb,Er; YOS:Tb; ZnS:Cu-электролюминофор), покрытым оболочкой в виде защитной капсулы, и «заращивают» поверхность при непрерывном перемешивании электролита со скоростью 214 об/мин, а осаждение ведут при температуре электролита 50°С и плотности тока необходимой для проведения процесса.
2
2
2
2
2
2
2
2
В качестве защитной оболочки используют оптически и/или физически прозрачный, с возможностью пропускать волны, находящиеся в оптически видимом и/или невидимом спектре, силикат кальция, обработанный сульфатом цинка (в различных примерах использовали электролюминофор и/или стоксовый люминофор и/или антистоксовый люминофор - не органическое химическое соединение, например - YOS:Yb,Er; YOS:Tb; ZnS:Cu-электролюминофор). При этом введение возможно как по отдельности из ряда YOS:Yb,Er; YOS:Tb; ZnS:Cu, так и в составе смеси в равных долях.
Пример 4.
2
2
2
2
Как в примере 3 медаль погружают с помощью штанг - держателей в ванну для нанесения гальванического металлического покрытия из серебра, снабженную анодами из химически чистого серебра, в которую залит электролит для нанесения серебра (цианистый, пирофосфатный, полифосфатный, роданистый, желесосинеродистый, йодистый, сульфаминовый, трилонатный, дицианоаргентатный) с инертным по отношению к электролиту маркирующим люминофором (не органическое химическое соединение, например - YOS:Yb,Er; YOS:Tb; ZnS:Cu-электролюминофор), покрытым оболочкой в виде защитной капсулы, и «заращивают» поверхность при непрерывном перемешивании электролита со скоростью 430 об/мин, а осаждение ведут при температуре электролита 50°С и плотности тока необходимой для проведения процесса.
2
2
2
2
2
2
2
2
В качестве защитной оболочки используют оптически и/или физически прозрачный, с возможностью пропускать волны, находящиеся в оптически видимом и/или невидимом спектре силикат кальция, обработанный сульфатом цинка (в различных примерах использовали электролюминофор и/или стоксовый люминофор и/или антистоксовый люминофор - не органическое химическое соединение, например - YOS:Yb,Er; YOS:Tb; ZnS:Cu-электролюминофор). При этом введение возможно как по отдельности из ряда YOS:Yb,Er; YOS:Tb; ZnS:Cu, так и в составе смеси в равных долях.
Во всех примерах получили металлические покрытия с заращенными капсулированными люминофорами, расположенными по толщине покрытия, дающими отклик на привносимое возбуждение, что подтверждает повышение защищенности изделия.
Таким образом, технический результат наглядно достигнут существенными признаками полезной модели.